(57)【要約】【課題】本発明は、高透過率及び高偏光度を両立した、すなわち白輝度及び表示コントラストが高い偏光子及びその製造方法を提供することを目的とする。【解決手段】本発明の偏光子の製造方法は、ポリビニルアルコール系フィルムに、膨潤工程、染色工程、架橋工程および延伸工程を少なくとも施すものであり、前記膨潤工程において、ポリビニルアルコール系フィルムを１．４〜２．４倍延伸することにより、ポリビニルアルコール系フィルムの結晶化度を２５〜３２％に制御することを特徴とする。【選択図】なし【特許請求の範囲】
【請求項１】
ポリビニルアルコール系フィルムに、膨潤工程、染色工程、架橋工程および延伸工程を少なくとも施す偏光子の製造方法において、
前記膨潤工程において、ポリビニルアルコール系フィルムを１．４〜２．４倍延伸することにより、ポリビニルアルコール系フィルムの結晶化度を２５〜３２％に制御することを特徴とする偏光子の製造方法。
【請求項２】
請求項１記載の製造方法により得られ、ホウ素含有量が４〜５．５重量％であり、単体透過率が４３．０％以上、かつ偏光度が９９．９９％以上である偏光子。
【請求項３】
請求項２記載の偏光子の少なくとも一方の面に透明保護フィルムが積層されている偏光板。
【請求項４】
請求項２記載の偏光子、又は請求項３記載の偏光板が少なくとも１枚積層されている光学フィルム。
【請求項５】
請求項４記載の光学フィルムを含む画像表示装置。
【発明の詳細な説明】
【技術分野】
【０００１】
本発明は偏光子及びその製造方法に関する。また本発明は当該偏光子を用いた偏光板に関する。前記偏光子、偏光板はこれ単独で、またはこれを積層した光学フィルムとして液晶表示装置、有機ＥＬ表示装置等のフラットパネルディスプレー等の画像表示装置を形成しうる。
【背景技術】
【０００２】
従来、液晶表示装置などに用いられる偏光子としては、ポリビニルアルコール系フィルムを、ヨウ素や二色性染料などで染色し、一軸延伸して形成された吸収二色性偏光子が広く用いられている。また、前記偏光子は、偏光子の両側または片側に鹸化処理したトリアセチルセルロースなどの透明保護フィルムを貼り合わせて、強度を補った偏光板として用いられている。
【０００３】
特に近年では、液晶表示装置の低消費電力化の観点から、液晶表示装置の白輝度の向上が望まれており、それに伴い透過率の高い偏光子の開発が望まれている。しかしながら、単に単体透過率を高くしようとすると、偏光度が低下し、ひいては表示コントラストの低下を招くという問題がある。一方、偏光度を高くしようとすると、単体透過率が低下し、ひいては白輝度の低下を招くという問題がある。このように、偏光子の単体透過率と偏光度はトレード−オフの関係にある。そのため、高透過率及び高偏光度を両立する偏光子の開発が求められている。
【０００４】
例えば、特許文献１には、透過率が４１．１〜４４．３であり、偏光度が９９％以上である偏光板が開示されている。
【０００５】
しかし、上記偏光板も透過率及び偏光度に関して満足できるものではない。
【先行技術文献】
【特許文献】
【０００６】
【特許文献１】特開２００９‐９２８４７号公報
【発明の概要】
【発明が解決しようとする課題】
【０００７】
本発明は、高透過率及び高偏光度を両立した、すなわち白輝度及び表示コントラストが高い偏光子及びその製造方法を提供することを目的とする。
【課題を解決するための手段】
【０００８】
本発明者らは前記課題を解決すべく鋭意検討を重ねた結果、以下に示す偏光子の製造方法により前記目的に達成できることを見出し、本発明を完成するに至った。
【０００９】
すなわち本発明は、ポリビニルアルコール系フィルムに、膨潤工程、染色工程、架橋工程および延伸工程を少なくとも施す偏光子の製造方法において、
前記膨潤工程において、ポリビニルアルコール系フィルムを１．４〜２．４倍延伸することにより、ポリビニルアルコール系フィルムの結晶化度を２５〜３２％に制御することを特徴とする偏光子の製造方法、に関する。
【００１０】
延伸する前の、ポリビニルアルコール（以下、「ＰＶＡ」という）により形成された原反フィルムには、ＰＶＡの結晶部（ラメラ層）がランダムに存在している。このような原反フィルムを延伸すると結晶部が崩壊して伸びる。つまり、原反フィルムの結晶化度は延伸に伴い減少すると考えられる。
【００１１】
膨潤工程後、染色工程にてヨウ素がＰＶＡに吸着し、ヨウ素−ＰＶＡ錯体を形成して二色性が発現する。ヨウ素は、ＰＶＡの非晶部にしか吸着できず、結晶部には吸着することができない。ポリビニルアルコール系フィルム（以下、「ＰＶＡフィルム」という）のヨウ素染色時にＰＶＡフィルムの結晶化度が高すぎるとヨウ素の吸着部位が不足し、ヨウ素−ＰＶＡ錯体が形成されにくくなる。一方、ＰＶＡフィルムの結晶化度が低すぎると延伸時に掛かる応力が低下し、ＰＶＡの配向性が高くならず、ヨウ素−ＰＶＡ錯体が形成されにくくなる。
【００１２】
本発明者らは、ＰＶＡフィルムの結晶化度に着目し、染色工程の前工程である膨潤工程において、ＰＶＡフィルムを１．４〜２．４倍延伸して、ＰＶＡフィルムの結晶化度を２５〜３２％に制御し、その後、染色工程を行うことにより、高透過率及び高偏光度を両立した偏光子が得られることを見出した。
【００１３】
前記製造方法により得られる偏光子は、ホウ素含有量が４〜５．５重量％であり、単体透過率が４３．０％以上、かつ偏光度が９９．９９％以上であり、高透過率及び高偏光度を両立した偏光子である。ホウ素含有量が４重量％未満の場合には、光学特性が低下する傾向にある。ホウ素含有量が５．５重量％を超える場合には、延伸工程において延伸切れが発生しやすくなる傾向にある。
【００１４】
また、本発明は、前記偏光子の少なくとも一方の面に透明保護フィルムが積層されている偏光板、に関する。
【００１５】
また、本発明は、前記偏光子又は前記偏光板が少なくとも１枚積層されている光学フィルム、に関する。
【００１６】
さらに、本発明は、前記光学フィルムを含む画像表示装置、に関する。
【発明の効果】
【００１７】
本発明の偏光子は、高透過率及び高偏光度を両立したものであり、当該偏光子を用いることにより、液晶表示装置の白輝度の向上及び表示コントラストの向上を同時に達成することができる。
【発明を実施するための形態】
【００１８】
偏光子の原料であるＰＶＡフィルム（原反フィルム）としては、通常、結晶化度が３５〜５０％のものが用いられる。結晶化度が高すぎると延伸性が低下してヨウ素等の吸着部位が不足するため偏光特性が低下する。一方、結晶化度が低すぎると延伸時にフィルムに張力が掛からず、ＰＶＡが配向し難くなるため偏光特性が低下する。例えば、結晶化度が３０％のＰＶＡフィルムを使用し、膨潤工程においてＰＶＡフィルムを延伸しない場合、膨潤工程後のＰＶＡフィルムの結晶化度は２５〜３２％の範囲に入るが、本発明の偏光特性は得られない。つまり、ＰＶＡフィルムの初期の結晶化度が膨潤工程における延伸により低下し、延伸によって結晶化度を２５〜３２％に制御することにより、本発明の偏光特性が得られる。
【００１９】
ＰＶＡフィルム中には、可塑剤、界面活性剤等の添加剤を添加してもよい。可塑剤としては、ポリオールおよびその縮合物等があげられ、たとえばグリセリン、ジグリセリン、トリグリセリン、エチレングリコール、プロピレングリコール、ポリエチレングリコール等があげられる。可塑剤等の使用量は、特に制限されないがＰＶＡフィルム中に２０重量％以下とするのが好適である。
【００２０】
本発明の偏光子は、前記ＰＶＡフィルムに、少なくとも膨潤工程、染色工程、架橋工程および延伸工程を施すことにより製造する。
【００２１】
膨潤工程は、染色工程の前に施される。膨潤工程により、ＰＶＡフィルム表面の汚れやブロッキング防止剤を洗浄することができるほかに、ＰＶＡフィルムを膨潤させることで染色のムラなどの不均一を防止する効果もある。
【００２２】
膨潤工程において、処理液としては、通常、水、蒸留水、純水が用いられる。当該処理液は、主成分が水であれば、ヨウ化化合物、界面活性剤等の添加物、アルコール等が少量入っていてもよい。また、当該処理液にヨウ化化合物を含有させる場合、ヨウ化化合物の濃度は０．１〜１０重量％程度であり、好ましくは０．２〜５重量％である。
【００２３】
膨潤工程における処理温度は、通常２０〜４５℃程度に調整するのが好ましく、より好ましくは２５〜４０℃である。なお、膨潤ムラがあるとその部分が染色工程において染色のムラになるため膨潤ムラは発生させないようにする。浸漬時間は通常１０〜３００秒間程度、好ましくは２０〜２４０秒間である。
【００２４】
本発明の偏光子の製造方法においては、膨潤工程において、ＰＶＡフィルムを元長に対して１．４〜２．４倍延伸することにより、ＰＶＡフィルムの結晶化度を２５〜３２％に制御することが必要である。延伸倍率は１．４〜２．２倍であることが好ましい。それにより、ＰＶＡフィルムの結晶化度を２７〜３２％に制御することができる。また、延伸倍率は１．６〜２．０倍であることが特に好ましい。それにより、ＰＶＡフィルムの結晶化度を２８〜３１％に制御することができる。
【００２５】
染色工程は、膨潤処理したＰＶＡフィルムに、ヨウ素または二色性染料を吸着・配向させることにより行う。本発明の偏光子の製造方法においては、ヨウ素等の吸着部位が多い状態、かつＰＶＡの非晶部の配向性が高い状態で染色するために、染色工程は、ＰＶＡフィルムの結晶化度が２５〜３２％となる状態を経るように行う。
【００２６】
染色は、通常、上記フィルムを染色溶液に浸漬することにより行われる。染色溶液としてはヨウ素溶液が一般的である。ヨウ素溶液として用いられるヨウ素水溶液は、ヨウ素および溶解助剤として例えばヨウ化カリウム等によりヨウ素イオンを含有させた水溶液などが用いられる。その他、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等のヨウ化物等の助剤を用いることができる。ヨウ素濃度は０．０１〜０．５重量％程度、好ましくは０．０２〜０．４重量％であり、ヨウ化カリウム濃度は０．０１〜１０重量％程度、好ましくは０．０２〜８重量％である。ヨウ素染色にあたり、ヨウ素溶液の温度は、通常２０〜５０℃程度、好ましくは２５〜４０℃である。浸漬時間は通常１０〜３００秒間程度、好ましくは２０〜２４０秒間である。
【００２７】
架橋工程においては、通常、架橋剤としてホウ素化合物が用いられる。架橋工程は、延伸工程とともに行ってもよい。架橋工程は複数回行うことができる。ホウ素化合物としては、ホウ酸、ホウ砂等があげられる。ホウ素化合物は、水溶液または水−有機溶媒混合溶液の形態で一般に用いられる。通常は、ホウ酸水溶液が用いられる。偏光子中のホウ素含有量を４〜５．５重量％にするために、ホウ酸水溶液のホウ酸濃度は、２〜１０重量％程度にすることが好ましく、より好ましくは３〜８重量％である。ホウ酸水溶液等には、ヨウ化カリウム等のヨウ化化合物を含有させることができる。ホウ酸水溶液にヨウ化化合物を含有させる場合、ヨウ化化合物濃度は０．１〜１０重量％程度であり、好ましくは０．２〜５重量％である。
【００２８】
架橋工程は、染色処理したＰＶＡフィルムをホウ酸水溶液等へ浸漬することにより行うことができる。その他、前記ＰＶＡフィルムに、ホウ素化合物等を塗布又は噴霧等することにより行うことができる。架橋工程における処理温度は、通常２５℃以上であり、好ましくは３０〜８５℃、より好ましくは３０〜６０℃である。処理時間は、通常１０〜８００秒間であり、好ましくは３０〜５００秒間である。
【００２９】
延伸工程は、通常、一軸延伸処理が施される。延伸方法は特に制限されず、湿潤延伸法と乾式延伸法のいずれも採用できる。乾式延伸法の延伸手段としては、たとえば、ロール間延伸方法、加熱ロール延伸方法、圧縮延伸方法等があげられる。延伸は多段で行うこともできる。延伸フィルムの延伸倍率は目的に応じて適宜に設定できるが、総延伸倍率は２〜７倍程度、好ましくは３〜６．８倍、より好ましくは３．５〜６．５倍である。
【００３０】
その後、前記ＰＶＡフィルムに洗浄工程を施してもよい。洗浄工程により、延伸フィルムの表面に発生する析出物を除去することができる。
【００３１】
洗浄工程は、例えば、水、蒸留水、純水等の水洗浄により行うことができる。水洗浄工程は、通常、水洗浄浴にＰＶＡフィルムを浸漬することにより行う。また洗浄工程は、ヨウ化カリウム等のヨウ化物を含有する水溶液に浸漬することにより行うことができる。例えば、当該水溶液としては、ヨウ化カリウム濃度０．５〜１０重量％程度、さらには１〜８重量％とするのが好ましい。洗浄工程における洗浄浴の温度は、通常、５〜５０℃、好ましくは１０〜４５℃、さらに好ましくは１５〜４０℃である。浸漬時間は、通常、１〜３００秒間、好ましくは１０〜２４０秒間である。なお、前記水溶液による洗浄は、水洗浄と組み合わせて行うことができ、水洗浄の前または後において行うことができる。
【００３２】
その後、前記ＰＶＡフィルムに乾燥工程を施してもよい。
【００３３】
上記方法で製造された偏光子は、ホウ素含有量が４〜５．５重量％であり、単体透過率が４３．０％以上、かつ偏光度が９９．９９％以上のものである。
【００３４】
得られた偏光子は、常法に従って、その少なくとも片面に透明保護フィルムを設けた偏光板とすることができる。透明保護フィルムはポリマーによる塗布層として、またはフィルムのラミネート層等として設けることができる。透明保護フィルムを形成する、透明ポリマーまたはフィルム材料としては、適宜な透明材料を用いうるが、透明性や機械的強度、熱安定性や水分遮断性などに優れるものが好ましく用いられる。前記透明保護フィルムを形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化層として形成することもできる。
【００３５】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。これらのフィルムは位相差が小さく、光弾性係数が小さいため偏光板の歪みによるムラなどの不具合を解消することができ、また透湿度が小さいため、加湿耐久性に優れる。
【００３６】
透明保護フィルムの厚さは、適宜に決定しうるが、一般には強度や取扱性等の作業性、薄層性などの点より１〜５００μｍ程度である。特に１〜３００μｍが好ましく、５〜２００μｍがより好ましい。
【００３７】
また、透明保護フィルムは、できるだけ色付きがないことが好ましい。したがって、Ｒｔｈ＝（ｎｘ−ｎｚ）・ｄ（ただし、ｎｘはフィルム平面内の遅相軸方向の屈折率、ｎｚはフィルム厚方向の屈折率、ｄはフィルム厚みである）で表されるフィルム厚み方向の位相差値が−９０ｎｍ〜＋７５ｎｍである透明保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００３８】
保護フィルムとしては、偏光特性や耐久性などの点より、トリアセチルセルロースフィルム、ノルボルネン系フィルム、シクロオレフィン系フィルムおよびアクリル樹脂フィルムが好ましい。特にトリアセチルセルロースフィルムが好適である。なお、偏光子の両側に保護フィルムを設ける場合、その表裏で同じポリマー材料からなる保護フィルムを用いてもよく、異なるポリマー材料等からなる保護フィルムを用いてもよい。
【００３９】
前記透明保護フィルムの偏光子を接着させない面には、ハードコート層や反射防止処理、スティッキング防止や、拡散ないしアンチグレアを目的とした処理を施したものであってもよい。
【００４０】
なお、反射防止層、スティッキング防止層、拡散層やアンチグレア層等は、透明保護フィルムそのものに設けることができるほか、別途光学層として透明保護フィルムとは別体のものとして設けることもできる。
【００４１】
前記偏光子と透明保護フィルムとの接着処理には、接着剤が用いられる。接着剤としては、イソシアネート系接着剤、ポリビニルアルコール系接着剤、ゼラチン系接着剤、ビニル系ラテックス系、水系ポリエステル等を例示できる。前記接着剤は、通常、水溶液からなる接着剤が用いられる。
【００４２】
本発明の偏光板は、前記透明保護フィルムと偏光子を、前記接着剤を用いて貼り合わせることにより製造する。接着剤の塗布は、透明保護フィルム、偏光子のいずれに行ってもよく、両者に行ってもよい。貼り合わせ後には、乾燥工程を施し、塗布乾燥層からなる接着層を形成する。偏光子と透明保護フィルムの貼り合わせは、ロールラミネーター等により行うことができる。接着層の厚さは、特に制限されないが、通常０．１〜５μｍ程度である。
【００４３】
本発明の偏光板は、実用に際して他の光学層と積層した光学フィルムとして用いることができる。その光学層については特に限定はないが、例えば反射板や半透過板、位相差板（１／２や１／４等の波長板を含む）、視角補償フィルムなどの液晶表示装置等の形成に用いられることのある光学層を１層または２層以上用いることができる。特に、本発明の偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００４４】
本発明の偏光板または光学フィルムは液晶表示装置等の各種装置の形成などに好ましく用いることができる。液晶表示装置の形成は、従来に準じて行いうる。すなわち液晶表示装置は一般に、液晶セルと偏光板または光学フィルム、及び必要に応じての照明システム等の構成部品を適宜に組立てて駆動回路を組込むことなどにより形成されるが、本発明においては本発明による偏光板または光学フィルムを用いる点を除いて特に限定はなく、従来に準じうる。液晶セルについても、例えばＴＮ型やＳＴＮ型、π型などの任意なタイプのものを用いうる。
【実施例】
【００４５】
以下、本発明の構成と効果を具体的に示す実施例等について説明する。なお、各例中、部および％は特記ない限り重量基準である。
【００４６】
（ＰＶＡの結晶化度の測定）
幅２０ｍｍ×長さ３０ｍｍ×厚み７５μｍのＰＶＡフィルム（クラレ社製、商品名：ＶＦ−ＰＳ＃７５００）を延伸機にセットし、当該ＰＶＡフィルムを２５℃の水中で延伸しながら、小角Ｘ線散乱法（Spring-8のビームライン、BL40B2にて実施、Ｘ線波長λ＝１Å）により結晶化度を測定した。各延伸倍率における結晶化度を表１に示す。
【００４７】
（偏光子中のホウ素含有量の測定）
作製した偏光子を１２０℃で乾燥させ、偏光子の重量を測定した。次に、純水に前記偏光子を完全溶解させて得られた溶液に、マンニトールおよび滴定指示薬としてブロモチモールブルーを添加し、そして、ＮａＯＨ（０．１ｍｏｌ／Ｌ）水溶液を滴下した。溶液の色がオレンジ色から青色に変色した時にＮａＯＨ水溶液の滴下を止めて滴下量を測定した。偏光子中のホウ素含有量は下記式により算出した。  
ホウ素含有量（重量％）＝０．１×{ＮａＯＨ水溶液の滴下量（ｍｌ）／１０００}×
１０．８１×{１／偏光子の重量（ｇ）}×１００
【００４８】
実施例１
（偏光子の作製）
厚み７５μｍのＰＶＡフィルム（クラレ社製、商品名：ＶＦ−ＰＳ＃７５００）を、２５℃の温水（膨潤浴）中に浸漬して膨潤させつつ、元長に対して延伸倍率が１．４倍になるように流れ方向に延伸した。その後、ＰＶＡフィルムをヨウ素濃度０．０４％、ヨウ化カリウム濃度０．４％を含む３０℃のヨウ素水溶液（染色浴）中に６０秒間浸漬して、染色しながら、元長に対して延伸倍率が３．３倍になるように流れ方向に延伸した。次に、前記フィルムをホウ酸４重量％及びヨウ化カリウム３重量％を含む３０℃の水溶液に３０秒間浸漬した。その後、前記フィルムをホウ酸４重量％及びヨウ化カリウム５重量％を含む６０℃の水溶液（延伸浴）中に４０秒間浸漬しながら、元長に対して延伸倍率が６倍になるように流れ方向に延伸した。その後、前記フィルムをヨウ化カリウム３重量％を含む３０℃の水溶液中に１０秒間浸漬して洗浄し、さらに、５０℃で４分間乾燥して偏光子を得た。
【００４９】
実施例２〜４、比較例１、２
実施例１の膨潤工程において、延伸倍率を表１に示すように変更した以外は実施例１と同様の方法で偏光子を作製した。
【００５０】
（評価）
実施例および比較例で得られた偏光子について、下記光学特性について評価した。結果を表１に示す。
【００５１】
＜光学特性＞
３８０〜７８０ｎｍの波長光における偏光子の分光透過率を、積分球付き分光光度計（日本分光株式会社製、商品名：Ｖ７１００）を用いて測定した。各直線偏光に対する透過率はグランテラ−プリズム偏光子を通して得られた完全偏光を１００％として測定した。測定された分光透過率よりＣＩＥ１９３１  Ｙｘｙ表色系に従い、Ｃ光源２°視野でのＹ値を算出した。これらを単体透過率（Ｔｓ（Ｙ））、平行透過率（Ｔｐ（Ｙ））、直交透過率（Ｔｃ（Ｙ））とした。
【００５２】
偏光度（Ｐ）は、｛（平行透過率−直交透過率）／（平行透過率＋直交透過率）｝1/2×１００（％）、により算出した。
【００５３】
【表１】
2013037222.tif 000002
【産業上の利用可能性】
【００５４】
本発明の偏光子及び偏光板は、液晶表示装置、有機ＥＬ表示装置等のフラットパネルディスプレー等の画像表示装置の製造に用いられる。